【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
アルミニウムまたはアルミニウム合金を含有する金属物品の表面に保護被膜を形成する方法であって：
Ａ）水と、Ｔｉ、Ｚｒ、Ｈｆ、Ｓｎ、Ａｌ、ＧｅおよびＢおよびその混合物からなる群から選択される元素の、
ａ）水可溶性複合フッ化物、
ｂ）水可溶性複合オキシフッ化物、
ｃ）水分散性複合フッ化物、
ｄ）水分散性複合オキシフッ化物、
からなる群から選択される１種または複数種の更なる成分と、で構成される陽極酸化溶液を提供する工程；
Ｂ）前記陽極酸化溶液と接触して陰極を提供する工程；
Ｃ）前記陽極酸化溶液中に陽極として、アルミニウムまたはアルミニウム合金を含む金属物品を配置する工程；
Ｄ）金属物品の表面に第１保護被膜を形成するのに有効な時間、前記陽極酸化溶液を通して陽極と陰極の間に電流を流す工程；
Ｅ）陽極酸化溶液から、第１保護被膜を有する前記金属物品を取り出し、前記物品を乾燥させる工程；
Ｆ）第１保護被膜を有する金属物品に、被覆材料の１つまたは複数の層を塗布して、第１保護被膜層と異なるか、または第１保護被膜層と同じ組成を有し、かつ非陽極的に付着された第２保護被膜を形成する工程；を含む方法。
【請求項２】
前記第１保護被膜が、二酸化チタンおよび／または酸化ジルコニウムを含有する、請求項１に記載の方法。
【請求項３】
前記第１保護被膜が、二酸化チタンで構成される、請求項１に記載の方法。
【請求項４】
前記陽極酸化溶液が、工程（Ｄ）の間、温度０〜９０℃で維持される、請求項１に記載の方法。
【請求項５】
前記第１保護被膜が二酸化チタンで構成され、かつ前記電流が直流である、請求項１に記載の方法。
【請求項６】
前記電流が、平均電圧２００ボルト以下を有するパルス直流である、請求項５に記載の方法。
【請求項７】
工程（Ｄ）中に、前記保護被膜が、厚さ少なくとも１ミクロン／分の速度で形成される、請求項１に記載の方法。
【請求項８】
前記第２保護被膜層が、溶射適用被膜かつ／またはＰＴＦＥおよびシリコーンのうちの１つを含む、請求項１に記載の方法。
【請求項９】
前記第２保護被膜が、ＰＴＦＥまたはシリコーンを含有するトップコートと、トップコートと第１保護被膜との間の少なくとも１つの更なる塗料層と、を含む、請求項１に記載の方法。
【請求項１０】
前記陽極酸化溶液が、Ｈ2ＴｉＦ6、Ｈ2ＺｒＦ6、Ｈ2ＨｆＦ6、Ｈ2ＳｎＦ6、Ｈ2ＧｅＦ6、Ｈ3ＡｌＦ6、ＨＢＦ4およびその塩およびその混合物からなる群から選択される複合フ
ッ化物を使用して調製される、請求項１に記載の方法。
【請求項１１】
前記陽極酸化溶液がさらに、リン含有酸および／または塩で構成される、請求項１に記載の方法。
【請求項１２】
前記陽極酸化溶液が、Ｔｉ、Ｚｒからなる群から選択される少なくとも１つの元素の少なくとも１種類の複合フッ化物と、Ｔｉ、Ｚｒ、Ｈｆ、Ｓｎ、Ｂ、ＡｌおよびＧｅからなる群から選択される少なくとも１つの元素の酸化物、水酸化物、炭酸塩またはアルコキシドである少なくとも１種類の化合物と、を合わせることによって調製される少なくとも１種類の複合オキシフッ化物で構成される、請求項１に記載の方法。
【請求項１３】
アルミニウムまたはアルミニウム合金で構成される金属面を有する物品上に保護被膜を形成する方法であって：
Ａ）陽極酸化溶液を提供する工程であって、前記陽極酸化溶液が、Ｔｉ、Ｚｒ、Ｈｆ、Ｓｎ、Ｇｅ、Ｂおよびその組み合わせからなる群から選択される元素の水可溶性複合フッ化物および／またはオキシフッ化物と、リンを含有する無機酸またはその塩と、を水に溶解することによって調製される工程；
Ｂ）前記陽極酸化溶液と接触して陰極を提供する工程；
Ｃ）前記陽極酸化溶液中に陽極として、アルミニウムまたはアルミニウム合金で構成される少なくとも１つの金属面を含む物品を配置する工程；
Ｄ）少なくとも１つの金属面に第１保護被膜を形成するのに有効な時間、陽極と陰極の間に直流または交流を流す工程；
Ｅ）陽極酸化溶液から、第１保護被膜を有する少なくとも１つの金属面を含む物品を取り出し、前記物品を乾燥させる工程；
Ｆ）前記第１保護被膜に被覆材料の１つまたは複数の層を塗布して、第２保護被膜を形成する工程であって、前記層のうちの少なくとも１つの層が溶射適用被膜、ＰＴＦＥまたはシリコーンを含む工程；
を含む方法。
【請求項１４】
前記陽極酸化溶液のｐＨが、アンモニア、アミン、アルカリ金属水酸化物またはその混合物を使用して調整される、請求項１３に記載の方法。
【請求項１５】
前記電流が、平均電圧１２５ボルト以下を有するパルス直流である、請求項１３に記載の方法。
【請求項１６】
前記陽極酸化溶液がさらに、キレート剤で構成される、請求項１３に記載の方法。
【請求項１７】
Ｔｉ、Ｚｒ、Ｈｆ、Ｓｎ、Ｂ、ＡｌおよびＧｅからなる群から選択される少なくとも１つの元素の酸化物、水酸化物、炭酸塩またはアルコキシドである少なくとも１種類の化合物をさらに使用して、前記陽極酸化溶液が調製される、請求項１３に記載の方法。
【請求項１８】
請求項１に記載の方法に従って製造される製品。
【請求項１９】
ａ）アルミニウムを少なくとも３０重量％含有する、少なくとも１つの面を有する基材；
ｂ）前記表面に付着された二酸化チタンおよび／または酸化ジルコニウムを含有する、耐酸性および耐アルカリ性の付着性第１保護層；
ｃ）前記第１保護層に付着された第２保護層であって、第１保護被膜層と異なるか、または第１保護被膜層と同じ組成を有し、かつ非陽極的に付着された第２保護層；
を含む製造物品。
【請求項２０】
前記第２保護層が、ＰＴＦＥを実質的に含有しない内部被覆材料層と、ＰＴＦＥを含有する外部塗料層と、を含む、請求項１９に記載の物品。
【請求項２１】
前記付着性第１保護層が、二酸化チタンで主に構成される、請求項１９に記載の物品。
【請求項２２】
前記付着性第１保護層が、二酸化チタンと酸化ジルコニウムの混合物で構成される、請求項１９に記載の物品。
【請求項２３】
前記付着性第１保護層が、二酸化ジルコニウムで主に構成される、請求項１９に記載の物品。
【請求項２４】
前記第２保護被膜層が、溶射適用被膜かつ／またはＰＴＦＥおよびシリコーンのうちの１つを含む、請求項１９に記載の物品。
【請求項２５】
アルミニウムを含有する少なくとも１つの面を有する物品上に保護被膜を形成する方法であって：
Ａ）水と、
ａ）水可溶性および／または水分散性リンオキシ塩（陽極酸化溶液中のリン濃度が少なくとも０．０１Ｍである）；
ｂ）Ｔｉ、Ｚｒ、Ｈｆ、Ｓｎ、Ａｌ、ＧｅおよびＢからなる群から選択される元素の水可溶性および／または水分散性複合フッ化物；
ｃ）水可溶性および／または水分散性ジルコニウムオキシ塩；
ｄ）水可溶性および／または水分散性バナジウムオキシ塩；
ｅ）水可溶性および／または水分散性チタンオキシ塩；
ｆ）水可溶性および／または水分散性アルカリ金属フッ化物および水酸化物；
ｇ）水可溶性および／または水分散性ニオブ塩；
ｈ）水可溶性および／または水分散性モリブデン塩；
ｉ）水可溶性および／または水分散性マンガン塩；
ｊ）水可溶性および／または水分散性タングステン塩；
からなる群から選択される１種または複数種の更なる成分と、で構成される陽極酸化溶液を提供する工程；
Ｂ）前記陽極酸化溶液と接触して陰極を提供する工程；
Ｃ）前記陽極酸化溶液中に陽極として、アルミニウムを含有する１つの面を有する物品を配置する工程；
Ｄ）物品の少なくとも１つの面に第１保護被膜を形成するのに有効な時間、前記陽極酸化溶液を通して陽極と陰極の間に電流を流す工程；
Ｅ）陽極酸化溶液から、第１保護被膜を有する金属物品を取り出し、前記物品を乾燥させる工程；
Ｆ）第１保護被膜を有する前記金属物品に被覆材料の１つまたは複数の層を塗布して、第１保護被膜層と異なるか、または第１保護被膜層と同じ組成を有し、かつ非陽極的に付着された第２保護被膜層を形成する工程；を含む方法。
【手続補正２】
【補正対象書類名】明細書
【補正対象項目名】００１７
【補正方法】変更
【補正の内容】
【００１７】
本発明の他の目的は、陽極酸化溶液が、Ｈ２ＴｉＦ６、Ｈ２ＺｒＦ６、Ｈ２ＨｆＦ６、Ｈ２ＧｅＦ６、Ｈ２ＳｎＦ６、Ｈ２ＧｅＦ６、Ｈ３ＡｌＦ６、ＨＢＦ４およびその塩およびその混合物からなる群から選択される複合フッ化物を使用して調製され、かつ任意にＨＦまたはその塩を含む方法を提供することである。
【手続補正３】
【補正対象書類名】明細書
【補正対象項目名】００２１
【補正方法】変更
【補正の内容】
【００２１】
本発明の他の目的は、陽極酸化溶液が、Ｈ２ＴｉＦ６、Ｈ２ＺｒＦ６、Ｈ２ＴｉＦ６の塩、Ｈ２ＺｒＦ６の塩、およびその混合物からなる群から選択される複合フッ化物を使用して調製される方法を提供することである。
【手続補正４】
【補正対象書類名】明細書
【補正対象項目名】００２８
【補正方法】変更
【補正の内容】
【００２８】
本発明の他の目的は、Ｈ２ＴｉＦ６、Ｈ２ＺｒＦ６、Ｈ２ＴｉＦ６の塩、Ｈ２ＺｒＦ６の塩、およびその混合物のうちの１種または複数種を使用して、陽極酸化溶液を調製する方法を提供することである。本発明の他の目的は、陽極酸化溶液を調製するために、塩基性炭酸ジルコニウムも使用される方法を提供することである。本発明の他の目的は、１種または複数種の水可溶性複合フッ化物がチタンまたはジルコニウムの複合フッ化物であり、かつ電流がパルスまたは非パルス直流である方法を提供することである。
【手続補正５】
【補正対象書類名】明細書
【補正対象項目名】００４０
【補正方法】変更
【補正の内容】
【００４０】
適切な複合フッ化物の実例となる例としては、限定されないが、Ｈ２ＴｉＦ６、Ｈ２ＺｒＦ６、Ｈ２ＨｆＦ６、Ｈ２ＧｅＦ６、Ｈ２ＳｎＦ６、Ｈ３ＡｌＦ６、ＨＢＦ４およびその塩（完全に、および一部中和された）、およびその混合物が挙げられる。適切な複合フッ化物塩の例としては、ＳｒＺｒＦ６、ＭｇＺｒＦ６、Ｎａ２ＺｒＦ６およびＬｉ２ＺｒＦ６、ＳｒＴｉＦ６、ＭｇＴｉＦ６、Ｎａ２ＴｉＦ６およびＬｉ２ＴｉＦ６が挙げられる。
【手続補正６】
【補正対象書類名】明細書
【補正対象項目名】００５１
【補正方法】変更
【補正の内容】
【００５１】
本発明の特に好ましい他の実施形態において、使用される陽極酸化溶液は、水、リンオキシ酸または塩、好ましくはリン酸塩陰イオンを含有する酸または塩などの水可溶性および／または水分散性リン含有酸または塩；Ｈ２ＴｉＦ６およびＨ２ＺｒＦ６のうちの少なくとも１つを含む。陽極酸化溶液のｐＨは、中性から酸性、６．５〜１、さらに好ましくは６〜２、最も好ましくは５〜３であることが望ましい。
【手続補正７】
【補正対象書類名】明細書
【補正対象項目名】００５３
【補正方法】変更
【補正の内容】
【００５３】
この実施形態において、陽極酸化溶液は、少なくとも１種類の複合フッ化物、例えばＨ２ＴｉＦ６および／またはＨ２ＺｒＦ６を、好ましさが高くなる順に、少なくとも０．２、０．４、０．６、０．８．１．０、１．２、１．３、１．４、１．５、２．０、２．５、３．０、３．５重量％、好ましさが高くなる順に１０、９．５、９．０、８．５、８．０、７．５、７．０、６．５、６．０、５．５、５．０、４．５．４．０重量％以下の量で含有することが望ましい。その少なくとも１種類の複合フッ化物は、例えば当技術分野で公知の種々の水溶液などの適切な供給源から供給される。Ｈ２ＴｉＦ６については、市販の溶液は一般に、濃度５０〜６０重量％の範囲であり；Ｈ２ＺｒＦ６については、かかる溶液は、濃度２０〜５０％の範囲である。